(57)【特許請求の範囲】
【請求項１】
合成樹脂１００重量部に対し、（ａ）テトラキス（２，４−ジ第三ブチルフェニル）ビフェニレンジホスホナイト０．００１〜５重量部、（ｂ）下記一般式（I）で表されるアルカノールアミン化合物０．００１〜５重量部および（ｃ）酸化アルミニウム又は水酸化アルミニウムから選ばれるアルミニウム化合物の少なくとも一種０．００１〜５重量部を配合した合成樹脂組成物。
【化１】
0003573810.tif 000006
【発明の詳細な説明】
【０００１】
【産業上の利用分野】
本発明は、合成樹脂組成物に関し、詳しくは、テトラキス（２，４−ジ第三ブチルフェニル）ビフェニレンジホスホナイト、アルカノールアミン化合物および特定のアルミニウム化合物を含有する、耐熱性、着色性、耐候性、加工安定性、帯電防止性に優れる合成樹脂組成物に関する。
【０００２】
【従来の技術及び問題点】
ポリエチレン、ポリプロピレン、ＡＢＳ樹脂、ポリカーボネート樹脂、ポリアミド、ポリエステル等の合成樹脂はフィルム、シート、繊維あるいは各種の成形品として用いられているが、特に、高温加工時あるいは過酷な使用条件下における安定性に劣る欠点があり、物性が低下したり、着色したりすることが知られている。
【０００３】
この高温加工時あるいは過酷な使用条件下における安定性を改善するために有機リン化合物を用いることが知られており、特に、テトラアリールビフェニレンジホスホナイト化合物はその効果が大きいことが知られている。
【０００４】
また、合成樹脂は一般に非導電性であるために静電気を帯電しやすく、製品の表面に汚れが付着しやすい欠点を有することも知られている。
【０００５】
このため、合成樹脂に各種の界面活性剤を帯電防止剤として配合することが行われており、特に、合成樹脂の物性、熱安定性等に及ぼす悪影響が少ないことからノニオン系の界面活性剤が用いられており、特に、Ｎ，Ｎ−ビス（ヒドロキシエチル）脂肪族アミンまたはそのモノ脂肪酸エステル、Ｎ，Ｎ−ビス（ヒドロキシエチル）脂肪酸アミド等のアルカノールアミン系の界面活性剤が賞用されている。
【０００６】
しかしながら、上記のテトラアリールビフェニレンジホスホナイト化合物とアルカノールアミン系の界面活性剤を併用した場合には、合成樹脂の安定性ばかりでなく帯電防止効果まで著しく低下してしまうという拮抗作用を示すため、これらを併用することができなかった。このため、有機ホスホナイト化合物に代えて有機ホスファイト化合物等を用いたり、または、帯電防止剤としてグリセリンモノ脂肪酸エステル等の拮抗作用を示さない化合物を用いることが行われていたが、これらの組み合わせでは安定性と帯電防止性の両方が満足できる製品を得ることはできず、テトラアリールビフェニレンジホスホナイト化合物とアルカノールアミン系の界面活性剤を併用した場合の拮抗作用を防止することが強く望まれていた。
【０００７】
また、特開平１−２０２４９号公報には、テトラアリールビフェニレンジホスホナイト化合物とハイドロタルサイト類を併用することによってポリオレフィン樹脂の安定性を改善しえることが記載されているが、本発明の特定の帯電防止剤を併用することは記載されておらず、その拮抗作用を防止することについても全く記載されていない。
【０００８】
【課題を解決するための手段】
本発明者等はかかる現状に鑑み、テトラアリールビフェニレンジホスホナイト化合物とアルカノールアミン系の界面活性剤を併用した場合の拮抗作用を防止する第三成分を見出すべく鋭意検討を重ねた結果、特定のアルミニウム化合物を併用した場合に、他の特性に悪影響を与えずに拮抗作用を防止しえることを見出し、本発明に到達した。
【０００９】
即ち、本発明は、合成樹脂１００重量部に対し、（ａ）テトラキス（２，４−ジ第三ブチルフェニル）ビフェニレンジホスホナイト０．００１〜５重量部、（ｂ）下記一般式（I）で表されるアルカノールアミン化合物０．００１〜５重量部および（ｃ）酸化アルミニウム又は水酸化アルミニウムから選ばれるアルミニウム化合物の少なくとも一種０．００１〜５重量部を配合した合成樹脂組成物を提供するものである。
【００１０】
【化２】
0003573810.tif 000002
【００１１】
以下、本発明の合成樹脂組成物について詳述する。
本発明においては、有機ホスホナイト化合物としてテトラキス（２，４−ジ第三ブチルフェニル）ビフェニレンジホスホナイトが用いられる。この有機ホスホナイト化合物は、合成樹脂１００重量部に対して、０．００１〜５、好ましくは０．０１〜３重量部が添加される。添加量が上記の範囲より少ない場合は安定性の改善効果が不十分であり、上記の範囲より多く添加しても効果はそれ以上改善されず無駄となる。
【００１２】
また、上記一般式（I）において、Ｒ4で表される炭素原子数８〜３０のアルキル基としては、例えば、オクチル、イソオクチル、２−エチルヘキシル、ノニル、デシル、ドデシル、テトラデシル、ヘキサデシル、オクタデシル、イソオクタデシル、エイコシル、ベヘニル、トリアコンチル等があげられ、アルケニル基としてはデセニル、テトラデセニル、ヘキサデセニル、オクタデセニル等があげられ、アルカノイル基またはアルケノイル基としては上記のアルキル基またはアルケニル基からのアルカノイル基またはアルケノイル基があげられる。Ｒ5で表される炭素原子数２〜４のアルキレン基としては、エチレン、１，２−プロピレン、１，３−プロピレン、１，２−ブチレン、１，３−ブチレン、１，４−ブチレンがあげられる。Ｘで表される炭素原子数２〜３０のアルカノイル基またはアルケノイル基としては、上記のＲ4で表されるアルカノイル基またはアルケノイル基に加えて、アセチル、プロピオニル、ブチロイル、ピバロイル、ヘキサノイルなどがあげられる。
【００１３】
従って、上記一般式（I）で表されるアルカノールアミン化合物の好ましい具体例としては、例えば、ジエタノールオクチルアミン、ジエタノールデシルアミン、ジエタノールドデシルアミン｛別名Ｎ，Ｎ−ビス（２−ヒドロキシエチル）ドデシルアミン｝、ジイソプロパノールドデシルアミン、ジエタノールテトラデシルアミン、ジイソプロパノールテトラデシルアミン、ジエタノールヘキサデシルアミン、ジイソプロパノールヘキサデシルアミン、ジエタノールオクタデシルアミン｛別名Ｎ，Ｎ−ビス（２−ヒドロキシエチル）オクタデシルアミン｝、ビス（２−ヒドロキシエトキシエチル）オクタデシルアミン、ジイソプロパノールオクタデシルアミン、ジエタノールオクタデセニルアミン、ジイソプロパノールオクタデセニルアミン、ジエタノールエイコシルアミン、ジエタノールベヘニルアミン等のジアルカノール高級アルキルまたはアルケニルアミン化合物；ジエタノールラウリン酸アミド、ジイソプロパノールラウリン酸アミド、ジエタノールミリスチン酸アミド、ジエタノールパルミチン酸アミド｛別名Ｎ，Ｎ−ビス（２−ヒドロキシエチル）パルミチン酸アミド｝、ビス（２−ヒドロキシエトキシエチル）パルミチン酸アミド｛別名Ｎ，Ｎ−ビス（２−ヒドロキシエトキシエチル）パルミチン酸アミド｝、ジイソプロパノールミリスチン酸アミド、ジエタノールステアリン酸アミド、ジイソプロパノールステアリン酸アミド、ビス（２−ヒドロキシエトキシエチル）ステアリン酸アミド、ジエタノールオレイン酸アミド、ジイソプロパノールオレイン酸アミド、ジエタノールベヘン酸アミド等のジアルカノール脂肪酸アミド；およびこれらの化合物の水酸基の一個を炭素原子数２〜３０の脂肪酸でエステル化した化合物があげられる。
【００１４】
これらのアルカノールアミン化合物は、合成樹脂１００重量部に対して、０．００１〜５、好ましくは０．０１〜３重量部が添加される。添加量が上記の範囲より少ない場合は帯電防止性の改善効果が不十分であり、上記の範囲より多く添加しても効果はそれ以上改善されず無駄となる。また、これらの化合物と、前記有機ホスホナイト化合物の比率は特に限定を受けないが、一般には、有機ホスホナイト化合物に対して０．５〜２０倍量が用いられる。
【００１５】
また、本発明で用いられるアルミニウム化合物は、酸性物質の吸着能を有する無機アルミニウム化合物であり、酸化アルミニウムまたは水酸化アルミニウムから選ばれる。
【００１６】
これらのアルミニウム化合物は、合成樹脂１００重量部に対して、０．００１〜５、好ましくは０．０１〜３重量部が添加され、特に、上記有機ホスホナイト化合物とジアルカノールアミン化合物の合計量に対して、２０〜３００重量％となるように添加することが好ましい。添加量が上記の範囲より少ない場合は拮抗作用を防止する効果が不十分であり、上記の範囲より多く添加しても効果はそれ以上改善されず無駄となる。
【００１７】
本発明で用いられる合成樹脂としては、例えば、高密度、低密度および直鎖状低密度ポリエチレン、アイソタクチックおよびシンジオタクチックポリプロピレン、ポリブテン−１、ポリ−３−メチルペンテン、ポリ−４−メチルペンテン、エチレン−酢酸ビニル共重合体、エチレン−プロピレンランダムおよびブロック共重合体等のα−オレフィン単独重合体および共重合体；ポリ塩化ビニル、ポリ塩化ビニリデン、塩素化ポリエチレン、塩素化ポリプロピレン、ポリフッ化ビニリデン、塩化ゴム、塩化ビニル−酢酸ビニル共重合体、塩化ビニル−エチレン共重合体、塩化ビニル−アクリル酸エステル共重合体、塩化ビニル−シクロヘキシルマレイミド共重合体等の含ハロゲン樹脂；非晶性またはシンジオタクチックポリスチレン、スチレン及び／またはα−メチルスチレンと他の単量体（例えば、無水マレイン酸、アクリロニトリル、メタクリル酸メチル、ブタジエン、フェニルマレイミド等）との共重合体（例えば、ＨｉＰＳ樹脂、ＡＳ樹脂、ＡＢＳ樹脂、ＭＢＳ樹脂、耐熱ＡＢＳ樹脂、超耐熱ＡＢＳ樹脂等）等のスチレン系樹脂；ポリエチレンテレフタレート、ポリブチレンテレフタレート、ポリカプロラクトン等の直鎖ポリエステル；ポリカプロラクタム、ポリヘキサメチレンアジパミド等のポリアミド；直鎖状または分岐鎖状の芳香族ポリカーボネート；ポリビニルホルマール、ポリビニルブチラール等のポリビニルアセタール；ポリオキシメチレン；ポリメチルメタクリレート；アクリル樹脂；ポリフェニレンオキシド；ポリフェニレンスルフィド；ポリエーテルエーテルケトン；石油樹脂；クマロン樹脂；インデン樹脂；ポリウレタン；繊維素系樹脂などの熱可塑性樹脂およびこれらの混合物があげられる。
【００１８】
また、エチレン−プロピレン共重合エラストマー、エチレン−プロピレン−エチリデンノルボルネン共重合エラストマー等のエラストマーと上記熱可塑性樹脂との混合物であってもよい。
【００１９】
本発明は、上記の合成樹脂に対して、（ａ）成分の有機ホスホナイト化合物であるテトラキス（２，４−ジ第三ブチルフェニル）ビフェニレンジホスホナイト、（ｂ）成分のアルカノールアミン化合物及び（ｃ）成分のアルミニウム化合物を添加することによって、（ａ）成分と（ｂ）成分の拮抗作用を防止しながら安定性及び帯電防止性を改善するものであるが、これらとともに、慣用の他の添加剤を併用添加することができる。
【００２０】
これらの添加剤として特に好ましいものとしては、フェノール系、チオエーテル系及び本発明の（ａ）成分以外のリン系の酸化防止剤、紫外線吸収剤、ヒンダードアミン系光安定剤等があげられる。
【００２１】
上記フェノール系抗酸化剤としては、例えば、２，６−ジ第三ブチル−４−メチルフェノール、ステアリル−（３，５−ジ第三ブチル−４−ヒドロキシフェニル）プロピオネート、ジステアリル−（３，５−ジ第三ブチル−４−ヒドロキシベンジル）ホスホネート、２−第三ブチル−４−メチル−６−（２−アクリロイルオキシ−３−第三ブチル−５−メチルベンジル）フェノール、チオジエチレンビス〔（３，５−ジ第三ブチル−４−ヒドロキシフェニル）プロピオネート〕、１，６−ヘキサメチレンビス〔（３，５−ジ第三ブチル−４−ヒドロキシフェニル）プロピオネート〕、１，６−ヘキサメチレンビス〔（３，５−ジ第三ブチル−４−ヒドロキシフェニル）プロピオン酸アミド〕、３，５−ジオキサオクタン−１，８−ジイルビス（３−第三ブチル−４−ヒドロキシ−５−メチルフェニル）プロピオネート、３，９−ビス〔１，１−ジメチル−２−（（３−第三ブチル−４−ヒドロキシ−５−メチルフェニル）プロピオニルオキシエチル）〕−２，４，８，１０−テトラオキサスピロ〔５．５〕ウンデカン、４，４’−チオビス（２−第三ブチル−５−メチルフェノール）、２，２’−メチレンビス（４−メチル−６−第三ブチルフェノール）、２，２’−メチレンビス（４−エチル−６−第三ブチルフェノール）、２，２’−エチリデンビス（４，６−ジ第三ブチルフェノール）、２，２’−エチリデンビス（４−第二ブチル−６−第三ブチルフェノール）、４，４’−ブチリデンビス（２−第三ブチル−５−メチルフェノール）、ビス〔２−第三ブチル−４−メチル−６−（２−ヒドロキシ−３−第三ブチル−５−メチルベンジル）フェニル〕テレフタレート、１，１，３−トリス（２−メチル−４−ヒドロキシ−５−第三ブチルフェニル）ブタン、１，３，５−トリス（３，５−ジ第三ブチル−４−ヒドロキシベンジル）イソシアヌレート、１，３，５−トリス（２，６−ジメチル−３−ヒドロキシ−５−第三ブチルベンジル）イソシアヌレート、１，３，５−トリス（３，５−ジ第三ブチル−４−ヒドロキシベンジル）−２，４，６−トリメチルベンゼン、１，３，５−トリス（３，５−ジ第三ブチル−４−ヒドロキシフェニルプロピオニルオキシエチル）イソシアヌレート、テトラキス〔メチレン−（３，５−ジ第三ブチル−４−ヒドロキシフェニル）プロピオネート〕メタン等があげられる。
【００２２】
また、上記チオエーテル系酸化防止剤としては、例えば、チオジプロピオン酸ジラウリル（別名ジラウリルチオジプロピオネート）、ジミリスチル、ジステアリル等のジアルキルチオジプロピオネート化合物及びテトラキス〔メチレン（３−ドデシルチオ）プロピオネート〕メタン等のポリオールのβ−アルキルメルカプトプロピオン酸エステル化合物があげられる。
【００２３】
また、上記（ａ）成分以外のリン系酸化防止剤としては、例えば、トリス（ノニルフェニル）ホスファイト、トリス（２，４−ジ第三ブチルフェニル）ホスファイト、オクチルジフェニルホスファイト、ジ（トリデシル）フェニルホスファイト、テトラ（トリデシル）ビスフェノールＡジホスファイト、ヘキサ（トリデシル）−１，１，３−トリス（２−メチル−４−ヒドロキシ−５−第三ブチルフェニル）ブタントリホスファイト、２，２’−メチレンビス（４，６−ジ第三ブチルフェニル）オクチルホスファイトなどがあげられる。
【００２４】
また、上記紫外線吸収剤としては、例えば、２，４−ジヒドロキシベンゾフェノン、２−ヒドロキシ−４−メトキシベンゾフェノン、２−ヒドロキシ−４−オクトキシベンゾフェノン、５，５’−メチレンビス（２−ヒドロキシ−４−メトキシベンゾフェノン）等の２−ヒドロキシベンゾフェノン化合物；２−（２−ヒドロキシ−５−メチルフェニル）ベンゾトリアゾール、２−（２−ヒドロキシ−３，５−ジ第三ブチルフェニル）ベンゾトリアゾール、２−（２−ヒドロキシ−３，５−ジ第三ブチルフェニル）−５−クロロベンゾトリアゾール、２−（２−ヒドロキシ−３−第三ブチル−５−メチルフェニル）−５−クロロベンゾトリアゾール、２−（２−ヒドロキシ−３−第三ブチル−５−カルボオクトキシエチルフェニル）ベンゾトリアゾール、２−（２−ヒドロキシ−５−第三オクチルフェニル）ベンゾトリアゾール、２−（２−ヒドロキシ−３，５−ジクミルフェニル）ベンゾトリアゾール、２，２’−メチレンビス（４−第三オクチル−６−ベンゾトリアゾリルフェノール）等の２−ヒドロキシフェニルベンゾトリアゾール化合物；２，４−ジフェニル−６−（２−ヒドロキシ−４−メトキシフェニル）−ｓ−トリアジン、２，４−ビス（２，４−ジメチルフェニル）−６−（２−ヒドロキシ−４−オクトキシフェニル）−ｓ−トリアジン等のトリアジン化合物；フェニルサリシレート、レゾルシンモノベンゾエート、２，４−ジ第三ブチルフェニル−３，５−ジ第三ブチルベンゾエート、ヘキサデシル−３，５−ジ第三ブチルベンゾエート等のベンゾエート化合物；２−エチル−２’−エトキシオキザニリド、２−エトキシ−４’−ドデシルオキザニリド等の置換オキザニリド化合物；エチル−α−シアノ−β，β−ジフェニルアクリレート、メチル−α−シアノ−β−メチル−β−（ｐ−メトキシフェニル）アクリレート等のシアノアクリレート化合物があげられる。
【００２５】
また、上記ヒンダードアミン系光安定剤としては、例えば、２，２，６，６−テトラメチル−４−ピペリジルステアレート、１，２，２，６，６−ペンタメチル−４−ピペリジルステアレート、Ｎ−（２，２，６，６−テトラメチル−４−ピペリジル）ドデシルコハク酸イミド、１−〔（３，５−ジ第三ブチル−４−ヒドロキシフェニル）プロピオニルオキシエチル〕−２，２，６，６−テトラメチル−４−ピペリジル−（３，５−ジ第三ブチル−４−ヒドロキシフェニル）プロピオネート、ビス（２，２，６，６−テトラメチル−４−ピペリジル）セバケート、ビス（１，２，２，６，６−ペンタメチル−４−ピペリジル）セバケート、ビス（１，２，２，６，６−ペンタメチル−４−ピペリジル）−２−ブチル−２−３，５−ジ第三ブチル−４−ヒドロキシベンジルマロネート、Ｎ，Ｎ’−ビス（２，２，６，６−テトラメチル−４−ピペリジル）ヘキサメチレンジアミン、テトラ（２，２，６，６−テトラメチル−４−ピペリジル）ブタン−１，２，３，４−テトラカルボキシレート、テトラ（１，２，２，６，６−ペンタメチル−４−ピペリジル）ブタン−１，２，３，４−テトラカルボキシレート、ビス（２，２，６，６−テトラメチル−４−ピペリジル）−ジ（トリデシル）ブタン−１，２，３，４−テトラカルボキシレート、ビス（１，２，２，６，６−ペンタメチル−４−ピペリジル）−ジ（トリデシル）ブタン−１，２，３，４−テトラカルボキシレート、３，９−ビス〔１，１−ジメチル−２−（トリス（２，２，６，６−テトラメチル−４−ピペリジルオキシカルボニル）ブチルカルボキシ）エチル〕−２，４，８，１０−テトラオキサスピロ〔５．５〕ウンデカン、３，９−ビス〔１，１−ジメチル−２−（トリス（１，２，２，６，６−ペンタメチル−４−ピペリジルオキシカルボニル）ブチルカルボキシ）エチル〕−２，４，８，１０−テトラオキサスピロ〔５．５〕ウンデカン、１，５，８，１２−テトラキス〔４，６−ビス（Ｎ−（２，２，６，６−テトラメチル−４−ピペリジル）−Ｎ−ブチルアミノ）−ｓ−トリアジン−２−イル〕−１，５，８，１２−テトラアザドデカン、１，５，８，１２−テトラキス〔４，６−ビス（Ｎ−（１，２，２，６，６−ペンタメチル−４−ピペリジル）−Ｎ−ブチルアミノ）−ｓ−トリアジン−２−イル〕−１，５，８，１２−テトラアザドデカン、２−第三オクチルアミノ−４，６−ジクロロ−ｓ−トリアジン／Ｎ，Ｎ’−ビス（２，２，６，６−テトラメチル−４−ピペリジル）ヘキサメチレンジアミン縮合物、１−（２−ヒドロキシエチル）−２，２，６，６−テトラメチル−４−ピペリジノール／コハク酸ジメチル縮合物、Ｎ，Ｎ’−ビス（２，２，６，６−テトラメチル−４−ピペリジル）ヘキサメチレンジアミン／ジブロモエタン縮合物などがあげられる。
【００２６】
その他、必要に応じて、ビス（４−第三ブチルフェニル）ホスフェートアルカリ金属塩、２，２’−メチレンビス（４，６−ジ第三ブチルフェニル）ホスフェートアルカリ金属塩、ジベンジリデンソルビトール、ビス（ｐ−メチルベンジリデン）ソルビトール、アルミニウムビス（４−第三ブチルベンゾエート）等の造核剤；カルシウムステアレート、亜鉛ステアレート等の金属石ケン；ステアリルアルコール等の高級アルコール；重金属不活性化剤；可塑剤；エポキシ化合物；発泡剤；本発明の（ｂ）成分以外の帯電防止剤；難燃剤；充填剤；着色剤；滑剤等を配合することができる。
【００２７】
本発明は、本発明の（ａ）成分、（ｂ）成分、（ｃ）成分及び必要に応じて上記その他の配合成分を合成樹脂に添加するものであり、その添加方法には特に制限を受けず、各添加剤を各々別個に合成樹脂に添加する方法、各添加剤を混合物として合成樹脂に添加する方法あるいはマスターバッチと称される予め添加剤を高濃度に含有する合成樹脂組成物を調製し、それを合成樹脂に添加する方法のいずれでも採用することができる。
【００２８】
また、本発明の合成樹脂組成物は、その加工方法に制限を受けず、押し出し加工、カレンダー加工、射出成形、ブロー成形、インフレーション成形等の周知の加工方法によって、シート、フィルム、繊維、各種成形材料へと加工することができる。
【００２９】
【実施例】
以下、実施例によって本発明を更に詳細に説明する。しかしながら、本発明はこれらの実施例によって制限を受けるものではない。
【００３０】
（実施例１）
ポリプロピレン単独重合体１００重量部に対して、テトラキス〔メチレン−３−（３，５−ジ第三ブチル−４−ヒドロキシフェニル）プロピオネート〕メタン０．１重量部、ジラウリルチオジプロピオネート０．２重量部、有機ホスホナイト化合物としてテトラキス（２，４−ジ第三ブチルフェニル）ビフェニレンジホスホナイト０．１重量部、帯電防止剤としてＮ，Ｎ−ビス（ヒドロキシエチル）オクタデシルアミン０．５重量部および表−１記載のアルミニウム化合物を加え、らいかい機で混合した。その後、２８０℃での押し出し加工を繰り返して行い、押し出し加工１回目と５回目のメルトフローレート（ＭＦＲ）の変化（５回目／１回目）を測定した。また、押し出し加工１回目の組成物について、その表面固有抵抗（Ω）を測定した。尚、比較のため、有機ホスホナイト化合物に代えてトリス（２，４−ジ第三ブチルフェニル）ホスファイト（比較化合物１）を用いた場合及び帯電防止剤をグリセリンモノステアレート（比較化合物２）に変更した場合についても同様の試験を行った。その結果を表−１に示す。
【００３１】
尚、ＭＦＲの変化は小さい方が好ましく、下記の表において、ＭＦＲの変化が３倍未満、特に２．５倍未満のものは加工安定性が極めて良好であり、これを越えるものは、加工時の劣化によって物性が著しく低下していることを示す。また、表面固有抵抗は小さい方が好ましく、表面固有抵抗が小さいほど帯電防止性が良好であることを示す。
【００３２】
【表１】
0003573810.tif 000003
【００３３】
（実施例２）
ポリプロピレン単独重合体１００重量部に対して、テトラキス〔メチレン−３−（３，５−ジ第三ブチル−４−ヒドロキシフェニル）プロピオネート〕メタン０．１重量部、ジラウリルチオジプロピオネート０．２重量部、有機ホスホナイト化合物としてテトラキス（２，４−ジ第三ブチルフェニル）ビフェニレンジホスホナイト０．１重量部、無水酸化アルミニウム０．３重量部および表−２に記載した帯電防止剤０．５重量部を加え、らいかい機で混合した。その後、２８０℃での押し出し加工を繰り返して行い、実施例１と同様にして、ＭＦＲの変化および表面固有抵抗を測定した。その結果を表−２に示す。
【００３４】
【表２】
0003573810.tif 000004
【００３５】
（実施例３）
Ｎ−フェニルマレイミド変性耐熱ＡＢＳ樹脂１００重量部に対して、Ｎ，Ｎ−ビス（２−ヒドロキシエチル）オクタデシルアミン０．３重量部、酸化アルミニウム０．３重量部および表−３に記載した有機ホスホナイト化合物０．２重量部を加え、らいかい機で混合し、８０℃で６時間乾燥した。２５０℃の二軸押出機でペレットを作製した後、１オンス射出成形機でシリンダー温度２８０℃および３００℃、ノズル温度３００℃、金型温度６０℃、射出１０秒および冷却３０秒のサイクルの条件下で射出成形し、厚さ２ｍｍの試験片を作製した。未滞留および３００℃で５分間滞留させた後に射出成形して得られた試験片の表面を観察して、添加剤または樹脂の分解物により生ずるシルバーストリークの有無を観察した。さらに、未滞留の試験片に対する滞留後の試験片の色差（ΔＥ）をハンター比色計により測定した。その結果を表−３に示す。
【００３６】
【表３】
0003573810.tif 000005
【００３７】
各実施例の結果から明らかなように、本発明の（ａ）成分であるテトラキス（２，４−ジ第三ブチルフェニル）ビフェニレンジホスホナイトは、加工時のような過酷な条件下における樹脂の劣化を防止する安定化効果が大きく、また、（ｂ）成分であるアルカノールアミン化合物は帯電防止効果が大きいが、両者を併用した場合には、安定化効果および帯電防止効果ともに著しく低下してしまう。
【００３８】
このような現象（拮抗作用）は、（ａ）成分に代えて有機ホスファイト化合物及び／または（ｂ）成分以外の帯電防止剤を用いた場合にはほとんど認められず、本発明の（ａ）成分及び（ｂ）成分を併用した場合のみに現れる極めて特異的な現象である。
【００３９】
また、（ａ）成分に代えて有機ホスファイト化合物および／または（ｂ）成分以外の帯電防止剤を用いた場合に、（ｃ）成分の特定のアルミニウム化合物を更に併用してもその安定化効果及び帯電防止効果はほとんど改善されないにも係わらず、（ａ）成分、（ｂ）成分及び（ｃ）成分を併用した場合には、（ａ）成分及び（ｂ）成分を併用した場合の拮抗作用を防止していることが明らかであり、本発明の組み合わせによる効果が極めて顕著でかつ特異的なものであることが明らかである。
【００４０】
【発明の効果】
合成樹脂に有機ホスホナイト化合物としてテトラキス（２，４−ジ第三ブチルフェニル）ビフェニレンジホスホナイト、一般式（I）で表されるアルカノールアミン化合物及び特定のアルミニウム化合物を添加することにより、有機ホスホナイト化合物及びアルカノールアミン化合物の拮抗作用を防止し、安定性及び帯電防止性の著しく優れた合成樹脂組成物が得られる。